(57)【要約】【課題】  地球環境に優しいシクロペンタン及び水を用いた発泡システムに適合し、貯蔵安定性に優れ、良好な熱伝導特性を有する硬質ポリウレタンフォームを得ることができる硬質ポリウレタンフォームの製造方法を提供する。【解決手段】  ポリメリックＭＤＩ（Ａ１）と、メチル基を含有する分子量２００以下の低分子ポリオール（Ａ２）とを反応させて生成したイソシアネート基含有プレポリマーを含有し、２５℃の粘度が８００〜２，５００ｍＰａ・ｓであることを特徴とする、シクロペンタン発泡用硬質ポリウレタンフォーム用ポリイソシアネート組成物により解決する。【選択図】  なし【特許請求の範囲】
【請求項１】
ポリメリックＭＤＩ（Ａ１）と、メチル基を含有する分子量２００以下の低分子ポリオール（Ａ２）とを反応させて生成したイソシアネート基含有プレポリマーを含有し、２５℃の粘度が８００〜２，５００ｍＰａ・ｓであることを特徴とする、シクロペンタン発泡用硬質ポリウレタンフォーム用ポリイソシアネート組成物。
【請求項２】
低分子ポリオール（Ａ２）が、１，２−プロパンジオール、１，３−ブタンジオール、２−メチル−１，３−プロパンジオール、３−メチル−１，５−プロパンジオール、ジプロピレングリコールから選択されるものであることを特徴とする、請求項１記載のシクロペンタン発泡用硬質ポリウレタンフォーム用ポリイソシアネート組成物。
【請求項３】
ポリイソシアネートとポリオールとを、触媒、発泡剤、整泡剤の存在下で反応・発泡させる硬質ポリウレタンフォームの製造方法において、ポリイソシアネートが請求項１又は２に記載のポリイソシアネート組成物であり、発泡剤がシクロペンタン及び水を併用することを特徴とする、硬質ポリウレタンフォームの製造方法。
【発明の詳細な説明】
【技術分野】
【０００１】
本発明は、シクロペンタン発泡用硬質ポリウレタンフォーム用ポリイソシアネート組成物に関する。更に詳しくは、地球環境に優しいシクロペンタン及び水を用いた発泡システムに適合し、貯蔵安定性に優れ、良好な熱伝導特性を有する硬質ポリウレタンフォームを得ることができるシクロペンタン発泡用硬質ポリウレタンフォーム用ポリイソシアネート組成物に関する。
【背景技術】
【０００２】
硬質ポリウレタンフォームは、断熱材として有用であり、成形性や加工性にも優れているところから、電気冷蔵庫の断熱を始め、ビル、低温倉庫、貯蔵タンク、冷凍船配管等の断熱に至るまで、広い分野に用いられている。その熱伝導率も年々改良され、現在では、商品レベルで０．０２１５Ｗ／ｍＫ（非特許文献１参照）に達しており、常温付近で用いられる断熱材としては、最も高い断熱性能を有すると言われている。しかしながら、近年の省エネルギーの高まりを背景として、断熱材の更なる低熱伝導率化の要求が一層高まつている。
【非特許文献１】宇和断熱工業株式会社ホームページ、製品情報、シクロペンタン２００６年２月１日検索ＵＲＬ：http://www.uwa-ud.co.jp/cyclopentane.htm
【０００３】
従来、このような硬質ポリウレタンフォームを製造するには、ポリオール、触媒、発泡剤及び整泡剤を主成分とするＡ成分と、有機イソシアネートを主成分とするＢ成分とを混合反応させ、発泡プロセスと硬化プロセスとを平行して進行させて、フォームを形成するワンショット法が一般に用いられている。このような硬質ポリウレタンフォームの製造において、発泡剤としては、従来、主として、トリクロロモノフルオロメタン（以後、Ｒ−１１と略称する）が用いられていたが、Ｒ−１１に代表される従来のフロンは、化学的に安定であり、成層圏まで拡散してオゾン層を破壊することが知られており、重大な地球環境の破壊原因を為すとして、最近その禁止されるに至っている。
【０００４】
そこで近年、このようなフロンに代わる発泡剤について、鋭意研究が行なわれており、例えばハイドロクロロフルオロカーボン（以後、ＨＣＦＣと略称する）である１，１−ジクロロ−１−フルオロエタン（以後、ＨＣＦＣ−１４１ｂと略称する）等やメチレンクロライド等がＲ−１１の代替物として候補に挙げられている。
【０００５】
しかしながら、前述のＨＣＦＣ等もまだ分子中に塩素原子を含むので、Ｒ−１１よりはオゾン層への影響は少ないが、依然としてオゾン層を破壊する特性を有している為に、やはり生産・使用の中止が決定されている。したがって地球環境保護の観点から、オゾン層破壊に全く影響しない発泡剤の使用が新たに提案されて、一部の用途では既に塩素原子を全く含まずオゾン層を破壊する危険性のない炭化水素系の発泡剤、例えばシクロペンタンが導入適用されている。
【０００６】
しかしながら、シクロペンタンは地球環境に優しい発泡剤として最適ではあるが、いくつかの問題点を抱えている。特に、シクロペンタン自身のガスの熱伝導度が高いため、単にシクロペンタンを使用した硬質ポリウレタンフォームの断熱性能は、従来のＨＣＦＣ−１４１ｂを使用したものより劣り、このため断熱特性の改善が求められている。
【０００７】
シクロペンタン発泡フォームの熱伝導率の改善に当たって、フォーム原料とシクロペンタンとの相溶性を低下させて、セルの微細化を図ることが提案されている。特許文献１には、（１）芳香族ポリイソシアネートからなる有機ポリイソシアネート、（２）ポリエーテルポリオール及び／又はポリエステルポリオールからなるポリオール、（３）発泡剤、（４）整泡剤、触媒及びその他の助剤より硬質ポリウレタンフォームを製造する方法であって、発泡剤（３）が、シクロペンタン及び水であり、ポリオール（２）が、シクロペンタンとの相溶性が低いポリエーテルポリオール及び／又はポリエステルポリオールであり、シクロペンタンを成分（２）〜（４）からなるポリオールプレミックス中に混合分散することを特徴とする硬質ポリウレタンフォームの製造方法が提案されている。
【０００８】
【特許文献１】特開２０００−１２８９５１号公報
【発明の開示】
【発明が解決しようとする課題】
【０００９】
本発明は、地球環境に優しく、良好な熱伝導特性を有する硬質ポリウレタンフォームを得ることができるシクロペンタン発泡用硬質ポリウレタンフォーム用ポリイソシアネート組成物の提供を目的とする。
【課題を解決するための手段】
【００１０】
すなわち本発明は、以下の（１）〜（３）に示されるものである。
【００１１】
（１）ポリメリックＭＤＩ（Ａ１）と、メチル基を含有する分子量２００以下の低分子ポリオール（Ａ２）とを反応させて生成したイソシアネート基含有プレポリマーを含有し、２５℃の粘度が８００〜２，５００ｍＰａ・ｓであることを特徴とする、シクロペンタン発泡用硬質ポリウレタンフォーム用ポリイソシアネート組成物。
【００１２】
（２）低分子ポリオール（Ａ２）が、１，２−プロパンジオール、１，３−ブタンジオール、２−メチル−１，３−プロパンジオール、ネオペンチルグリコール、３−メチル−１，５−プロパンジオール、ジプロピレングリコールから選択されるものであることを特徴とする、請求項１記載のシクロペンタン発泡用硬質ポリウレタンフォーム用ポリイソシアネート組成物。
【００１３】
（３）ポリイソシアネートとポリオールとを、触媒、発泡剤の存在下で反応・発泡させる硬質ポリウレタンフォームの製造方法において、ポリイソシアネートが前記（１）又は（２）のポリイソシアネート組成物であり、発泡剤がシクロペンタン及び水を併用することを特徴とする、硬質ポリウレタンフォームの製造方法。
【発明の効果】
【００１４】
本発明により、発泡剤に地球環境に優しいシクロペンタン及び水を用い、良好な熱伝導特性を有する硬質ポリウレタンフォーム提供が可能となった。
【発明を実施するための最良の形態】
【００１５】
本発明のシクロペンタン発泡用硬質ポリウレタンフォーム用ポリイソシアネート組成物は、ポリメリックＭＤＩ（Ａ１）と、メチル基を含有する分子量２００以下の低分子ポリオール（Ａ２）とを反応させて生成したイソシアネート基含有プレポリマー（Ａ）及び整泡剤（Ｂ）からなり、２５℃の粘度が８００〜２，５００ｍＰａ・ｓであることを特徴とする。
【００１６】
このポリメリックＭＤＩは、アニリンとホルマリンとの縮合反応によって得られる縮合混合物（ポリアミン）をホスゲン化等によりアミノ基をイソシアネート基に転化することによって得られる、縮合度の異なる有機イソシアネート化合物の混合物を意味し、縮合時の原料組成比や反応条件を変えることによって、最終的に得られるポリメリックＭＤＩの組成を変えることができる。本発明に用いられるポリメリックＭＤＩは、イソシアネート基への転化後の反応液、又は反応液から溶媒の除去、又は一部ＭＤＩを留出分離した缶出液、反応条件や分離条件等の異なった数種の混合物であってもよい。また、イソシアネート基の一部をビウレット、アロファネート、カルボジイミド、オキサゾリドン、アミド、イミド等に変性したものであってもよい。
【００１７】
ポリメリックＭＤＩの平均官能基数は２．３以上であり、好ましくは官能基数が２．３〜３．１である。イソシアネート含量は、２８〜３３質量％であり、好ましくは２８．５〜３２．５質量％である。
【００１８】
ポリメリックＭＤＩ中には、１分子中にベンゼン環及びイソシアネート基を各２個有するジフェニルメタンジイソシアネート（ＭＤＩ）、いわゆる二核体と言われている成分を含有する。ＭＤＩを構成する異性体は、２，２′−ジフェニルメタンジイソシアネート（以後、２，２′−ＭＤＩと略称する）、２，４′−ジフェニルメタンジイソシアネート（以後、２，４′−ＭＤＩと略称する）、４，４′−ジフェニルメタンジイソシアネート（以後、４，４′−ＭＤＩと略称する）の３種類である。ＭＤＩの異性体構成比は特に限定はないが、４，４′−ＭＤＩ含有量が７０質量％以上、好ましくは９０〜９９．９質量％であるほうが、得られるフォームの強度が向上するので好ましい。なお、ポリメリックＭＤＩのＭＤＩ含有量や、ＭＤＩの異性体構成比は、ＧＰＣやガスクロマトグラフィー（以下、ＧＣと略記する）によって得られる各ピークの面積百分率を基に検量線から求めることができる。
【００１９】
本発明に用いられるポリメリックＭＤＩは、ゲルパーミエーションクロマトグラフィー（以下、ＧＰＣと略記する）における二核体（１分子中にベンゼン環を２個有するもの）成分のピーク面積比が２０〜７０％となるものであり、好ましくは２５〜６５％となるものである。二核体のピーク面積比が７０％を越えると、得られる硬質ポリウレタンフォームの強度が低下し、かつ、脆くなりやすくなる。一方２０％未満の場合は、得られるポリイソシアネートの粘度が高くなり、金型への充填性が低下しやすい。
【００２０】
本発明では必要に応じて、前述のポリメリックＭＤＩ以外のポリイソシアネートを用いることができる。例えば、ＭＤＩのイソシアヌレート変性物、ウレトンイミン変性物、アロファネート変性物等が挙げられる。また、２，４−トリレンジイソシアネート、２，６−トリレンジイソシアネート、キシレン−１，４−ジイソシアネート、キシレン−１，３−ジイソシアネート、テトラメチルキシレンジイソシアネート、ｍ−フェニレンジイソシアネート、ｐ−フェニレンジイソシアネート等の芳香族ジイソシアネート、テトラメチレンジイソシアネート、ヘキサメチレンジイソシアネート、３−メチル−１，５−ペンタンジイソシアネート、リジンジイソシアネート等の脂肪族ジイソシアネート、イソホロンジイソシアネート、水素添加トリレンジイソシアネート、水素添加キシレンジイソシアネート、水素添加ジフェニルメタンジイソシアネート等の脂環族ジイソシアネート等が挙げられる。また、これらのポリメリック体やウレタン化物、ウレア化物、アロファネート化物、ビウレット化物、カルボジイミド化物、ウレトンイミン化物、ウレトジオン化物、イソシアヌレート化物等が挙げられ、更にこれらの２種以上の混合物が挙げられる。
【００２１】
本発明に用いられる低分子ポリオール（Ａ２）は、メチル基を含有する分子量２００以下の低分子ポリオールである。ポリメリックＭＤＩを低分子ポリオールでウレタン変性することにより、イソシアネートに極性の高いウレタン基を付与することになる。このため、イソシアネートとシクロペンタンとの相溶性が低下し、シクロペンタンが系中に細かく分散されることになる。得られるフォームの熱伝導率は、セルが細かいほど良好となるので、本発明のポリイソシアネート組成物を用いた硬質ポリウレタンフォームは良好な熱伝導率を有することになる。なおメチル基は、イソシアネート基含有プレポリマーの製造の際の分子間の凝集を防止し、ポリイソシアネート組成物の貯蔵安定性に寄与するものである。
【００２２】
このような低分子ポリオール（Ａ２）としては、１，２−プロパンジオール、１，３−ブタンジオール、ネオペンチルグリコール、３−メチル−１，５−プロパンジオール、ジプロピレングリコール、２−メチル−１，３−プロパンジオール、水素添加ビスフェノールＡ、２，４−ジメチル−１，５−ペンタンジオール等が挙げられる。本発明においては、１，２−プロパンジオール、１，３−ブタンジオール、３−メチル−１，５−プロパンジオール、ジプロピレングリコール、２−メチル−１，３−プロパンジオールが好ましい。
【００２３】
本発明に用いられるポリイソシアネート（Ａ）は、前述のポリメリックＭＤＩ（Ａ１）と低分子ポリオール（Ａ２）とを４０〜１００℃にて反応させて、イソシアネート基含有プレポリマーを合成することで得られる。ポリメリックＭＤＩ（Ａ１）と低分子ポリオール（Ａ２）の割合は、イソシアネート基（ＮＣＯ）と水酸基（ＯＨ）のモル比でＮＣＯ／ＯＨ＝１００／１〜１０００／１が好ましい。ＯＨが少なすぎる場合は、ウレタン基導入量が足りないため、シクロペンタンが系中において微細化せず、得られるフォームの熱伝導特性が向上しない。ＯＨが多すぎる場合は、得られるポリイソシアネートの粘度が高くなるため、実際の製造の際の送液が困難になる。このようにして得られたポリイソシアネート（Ａ）のイソシアネート含量は２５〜３０質量％が好ましく、２６〜２９質量％が特に好ましい。
【００２４】
本発明のポリイソシアネート組成物には、必要に応じて酸化防止剤、紫外線吸収剤、難燃剤、可塑剤、顔料・染料、抗菌剤・抗カビ剤等の各種添加剤や助剤を添加することもできる。
【００２５】
本発明の硬質ポリウレタンフォームの製造方法は、ポリイソシアネートとポリオールとを、触媒、発泡剤の存在下で反応・発泡させる硬質ポリウレタンフォームの製造方法において、ポリイソシアネートが前述のポリイソシアネート組成物であり、発泡剤がシクロペンタン及び水を併用することを特徴とする。
【００２６】
ポリオールとしては特に制限はなく、公知のウレタン工業に用いられるものが使用でき、例えば、ポリエステルポリオール、ポリエーテルポリオール、ポリカーボネートポリオール等が挙げられる。また、フォームの強度等を考慮して、低分子ポリオール、低分子ポリアミン、低分子アミノアルコール等も併用できる。
【００２７】
発泡剤は、シクロペンタン及び水である。発泡剤がシクロペンタンのみの場合は、得られるフォームが収縮しやすい。発泡剤の使用量は、ポリオールに対してシクロペンタンが０．１〜３０質量％、水が０．１〜３質量％である。
【００２８】
触媒は、通常ウレタン発泡に用いられる公知の触媒を使用することができる。例えば、ウレタン化触媒として、Ｎ−メチルイミダゾール、トリメチルアミノエチルピペラジン、トリプロピルアミン、テトラメチルヘキサメチレンジアミン、トリエチレンジアミン、トリエチルアミン、Ｎ−メチルモルホリン、ジメチルシクロヘキシルアミン、ジブチル錫ジアセテート、ジブチル錫ジラウレート等の錫化合物、アセチルアセトン金属塩等の金属錯化合物等が挙げられる。三量化触媒としては、２，４，６−トリス（ジメチルアミノメチル）フェノール、１，３，５−トリス（ジメチルアミノプロピル）ヘキサヒドロ−ｓ−トリアジン等のトリアジン類、２，４−ビス（ジメチルアミノメチル）フェノール、２−エチルヘキサン酸カリウム、２−エチルヘキサン酸ナトリウム、酢酸カリウム、酢酸ナトリウム、２−エチルアジリジン等のアジリジン類等のアミン系化合物、３級アミンのカルボン酸塩等の第四級アンモニウム化合物、ジアザビシクロウンデセン、ナフテン酸鉛、オクチル酸鉛等の鉛化合物、ナトリウムメトキシド等のアルコラート化合物、カリウムフェノキシド等のフェノラート化合物等を挙げることができる。これらの触媒は、１種又は２種以上併用して用いることがでる。触媒の使用量は、ポリオールに対して、０．０１〜１５質量％となる量が適当である。
【００２９】
更に、反応促進のための助触媒として、例えばエチレンカーボネート、プロピレンカーボネート等のカーボネート化合物を使用することができる。
【００３０】
本発明に用いられる整泡剤（Ｂ）としては、公知のシリコーン系界面活性剤が挙げられ、例えば東レ・ダウコーニング製のＬ−５３４０、Ｌ−５４２０、Ｌ−５４２１、Ｌ−５７４０、Ｌ−５８０、ＳＺ−１１４２、ＳＺ−１６４２、ＳＺ−１６０５、ＳＺ−１６４９、ＳＺ−１６７５、ＳＨ−１９０、ＳＨ−１９２、ＳＨ−１９３、ＳＦ−２９４５Ｆ、ＳＦ−２９４０Ｆ、ＳＦ−２９３６Ｆ、ＳＦ−２９３８Ｆ、ＳＲＸ−２９４Ａ、信越化学工業製のＦ−３０５、Ｆ−３４１、Ｆ−３４３、Ｆ−３７４、Ｆ−３４５、Ｆ−３４８、ゴールドシュミット製のＢ−８４０４、Ｂ−８４０７、Ｂ−８４６５、Ｂ−８４４４、Ｂ−８４６７、Ｂ−８４３３、Ｂ−８４６６、Ｂ−８８７０、Ｂ−８４５０等が挙げられる。（Ｂ）の使用量は、ポリオールに対して、０．１〜５質量％となる量が適当である。
【００３１】
本発明ではその他の添加剤を用いることができる。この添加剤としては、可塑剤、充填剤、着色剤、難燃剤、有機又は無機の充填剤、酸化防止剤、紫外線吸収剤、可塑剤、顔料・染料、抗菌剤・抗カビ剤等が挙げられる。本発明では、難燃剤を用いるのが好ましい。難燃剤としては、トリエチルホスフェート、トリス（β−クロロプロピル）ホスフェート等のリン酸エステル類、亜リン酸エチル、亜リン酸ジエチル等の亜リン酸エステル類のリン酸化合物等が挙げられる。
【実施例】
【００３２】
以下、本発明を実施例により更に詳しく説明するが、本発明はこれらに限定されるものではない。なお、実施例及び比較例中において、「％」は「質量％」を示す。
【００３３】
〔硬質ポリウレタンフォーム用ポリイソシアネートの合成〕
実施例１
攪拌機、冷却管、窒素導入管、温度計を備えた反応器に、Ｐ−ＭＤＩ（１）を９８．３ｋｇ仕込み、攪拌しながら４０℃に加温した。次いで変性剤（１）を１．７ｋｇ仕込み、攪拌しながら８０℃にて４時間反応させて硬質ポリウレタンフォーム用ポリイソシアネート（ＮＣＯ−１）を得た。ＮＣＯ−１のＮＣＯ含量は２８．７％、２５℃の粘度は１１７０ｍＰ・ｓであった。
【００３４】
実施例２〜８、比較例１〜３
実施例１と同様にして、表１〜３に示す原料、仕込み比で硬質ポリウレタンフォーム用ポリイソシアネート組成物ＮＣＯ−２〜９を得た。側鎖メチル基を含有する分子量２００以下の低分子ポリオールで変成したＮＣＯ−１〜６は、適度な粘度を有し、また外観においても濁りを生じることはなかった。一方、ＮＣＯ−７は原料のグリコールの仕込量が少ないために十分なウレタン基を導入できず、低粘度となった。ＮＣＯ−８は原料グリコールの仕込量が多すぎるため、高粘度となった。また直鎖の低分子ポリオールで変性したＮＣＯ−９は濁りが生じた。
【００３５】
【表１】
2008260842.tif 000002
【００３６】
【表２】
2008260842.tif 000003
【００３７】
実施例１〜６、比較例１〜３、及び表１〜２おいて
ＭＲ−２００：日本ポリウレタン工業製ポリメリックＭＤＩ
商品名、ミリオネート（登録商標）ＭＲ−２００
イソシアネート含量＝３１．１％
ＭＤＩ含有量＝４０％
ＭＤＩ中の４，４′−ＭＤＩ以外の異性体含有量＝０．１％
２５℃の粘度＝１３０ｍＰａ・ｓ
※表２、４においても同じ
１２ＰＤ    ：１，２−プロパンジオール
１３ＢＤ    ：１，３−ブタンジオール
２ＭＰＤ    ：２−メチル−１，３−プロパンジオール
３ＭＰＤ    ：３−メチル−１，５−ペンタンジオール
ＤＰＧ      ：ジプロピレングリコール
１４ＢＤ    ：１，４−ブタンジオール
【００３８】
〔ポリオールプレミックスの配合〕
以下に示す質量配合比で混合して、ポリオールプレミックスＯＨ−１を得た。
ポリオール−１：６５
ポリオール−２：２０
ポリオール−３：１５
ＣＡＴ−１    ：１．０
ＣＡＴ−２    ：０．１５
ＣＡＴ−３    ：０．１
ＳＵＲ−１    ：１．５
水            ：２．１
シクロペンタン：１５．１６
【００３９】
上記配合例において
ポリオール−１：
シュークロースを開始剤としてプロピレンオキサイドの付加により得られたポリエーテルポリオールを主成分としたポリエーテルポリオール、公称水酸基価＝３９０
ポリオール−２：
ソルビトールを開始剤としてプロピレンオキサイドの付加により得られたポリエーテルポリオールを主成分としたポリエーテルポリオール、公称官能基数＝５．０、公称水酸基価＝４６０
ポリオール−３：
トルエンジアミンを開始剤としたポリエーテルポリオール、公称水酸基価＝４６０
ＣＡＴ−１：
アミン系触媒、商品名「ＴＯＹＯＣＡＴ−ＴＥ（東ソー製）」
ＣＡＴ−２：
アミン系触媒、商品名「ＴＯＹＯＣＡＴ−ＴＲＣ（東ソー製）」
ＣＡＴ−３：
アミン系触媒、商品名「ＴＯＹＯＣＡＴ−ＤＴ（東ソー製）」
ＳＵＲ−１：
シリコン系整泡剤、商品名「ＳＺ−１７２５（東レ・ダウコーニング製）」
【００４０】
〔硬質ポリウレタンフォームの製造・評価〕
実施例７〜１２、比較例４〜５
表１〜２に示すイソシアネート成分と、上記で配合したポリオール成分を、イソシアネートインデックス１２５で配合し、ポリオールを２０℃±１℃、イソシアネートを４５℃±１℃に調整した後、２．０リットルのポリエチレン製ビーカーに秤量し、回転数５０００ｒｐｍで攪拌ミキサーにより２〜５秒間攪拌混合し、あらかじめ４５℃に保温した２５０×２５０×５０ｍｍのアルミ製容器の内側ポリエチレン製の袋をセットした中でモールド発泡を行い、得られたフォームについて、密度及び熱伝導率を測定した。結果を表３、４に示す。
なお、ＮＣＯ−８はイソシアネートの粘度が高すぎるため、実際の送液が困難であり、また、ＮＣＯ−９は外観不良のため、評価を行わなかった。
【００４１】
【表３】
2008260842.tif 000004
【００４２】
【表４】
2008260842.tif 000005
表３、４より、メチル基を有する低分子ポリオールで変成し、適度な粘度を有するＮＣＯ−１〜６を用いて得られた硬質ポリウレタンフォームは、良好な熱伝導性を示した。しかし、未変成のポリメリックＭＤＩをそのまま用いた比較例４では、特に熱伝導特性が悪いものであった。また、比較例５（ＮＣＯ−７）では、イソシアネートの変成量が少なすぎるため、熱伝導特性が向上したとは言い切れないものであった。